СПОСОБ ПОЛУЧЕНИЯ ГЕТИТОВ

1. Способ получения гетита, включающий следующие стадии:
a) растворение нитрата железа(III) в воде;
b) обработка раствора, полученного на стадии (а), при температуре в диапазоне от 55 до 65°С;
c) выделение гетита из суспензии, полученной на стадии (b);
d) суспендирование гетита, выделенного на стадии (с), в воде;
e) гидротермальная обработка суспензии, полученной на стадии (d), при автогенном давлении и температуре, составляющей от 120 до 220°С, предпочтительно от 150 до 200°С.
2. Способ по п. 1, отличающийся тем, что нитрат железа(III), используемый на стадии (а), представляет собой нонагидрат нитрата железа(III), имеющий чистоту более 99 мас. %.
3. Способ по п. 1, в котором вода, используемая на стадии (а) для растворения нитрата железа(III), имеет полное содержание щелочных и щелочноземельных металлов, составляющее менее чем 2 частей на млн.
4. Гетит, который получен способом по одному из пп. 1-3 и имеет
i) коэффициент формы AR, составляющий менее чем 1,5, предпочтительно менее чем 1,3;
ii) значение CIELAB L* от 56 до 60;
iii) значение CIELAB b* от 42 до 48; и
iv) средний размер частиц предпочтительно в диапазоне от 100 до 600 нм.
5. Гетит, имеющий
i) коэффициент формы AR, составляющий менее чем 1,5, предпочтительно менее чем 1,3, наиболее предпочтительно менее чем 1,2 в частности, менее чем 1,1.
ii) значение CIELAB L* от 58 до 59;
iii) значение CIELAB b* от 43 до 47; и
iv) значение Δb*, составляющее менее чем 0,6, предпочтительно менее чем 0,5 и определяемое после измельчения описанным способом.
6. Применение гетита по п. 4 или 5 в качестве красящих продуктов в промышленном производстве красок, красителей, покрытий, строительных материалов, пластмассы и бумаги, пищевых продуктов, лаков для обжига или рулонных покрытий, песчаных гранул, песчано-известковых кирпичей, эмалей и керамических глазурей, а также продуктов фармацевтической промышленности, в частности таблеток.